(57)【要約】【課題】高品質な強化繊維等を回収可能な繊維強化プラスチックのリサイクル方法を提供する。【解決手段】過熱水蒸気雰囲気中で繊維強化プラスチックを熱処理する第一熱処理工程と、前記第一熱処理工程で熱処理された前記繊維強化プラスチックを非過熱水蒸気雰囲気中で熱処理する第二熱処理工程と、前記第二熱処理工程中に熱処理された前記繊維強化プラスチックに超音波を付与する超音波工程と、を備えた繊維強化プラスチックのリサイクル方法を構成する。【選択図】図１
2020152784.tif 000002
【特許請求の範囲】
【請求項１】
過熱水蒸気雰囲気中で繊維強化プラスチックを熱処理する第一熱処理工程と、
前記第一熱処理工程で熱処理された前記繊維強化プラスチックを非過熱水蒸気雰囲気中で熱処理する第二熱処理工程と、
前記第二熱処理工程中に熱処理された前記繊維強化プラスチックに超音波を付与する超音波工程と、
を備えた繊維強化プラスチックのリサイクル方法。
【請求項２】
前記第一熱処理工程が、常圧下かつ２００〜４００℃の温度範囲内で行われる請求項１に記載の繊維強化プラスチックのリサイクル方法。
【請求項３】
前記第二熱処理工程が、常圧下かつ４００〜６００℃の温度範囲内で行われる請求項１又は２に記載の繊維強化プラスチックのリサイクル方法。
【請求項４】
前記繊維強化プラスチックが、モルタル板と積層された繊維強化プラスチック複合材を構成している請求項１から３のいずれか１項に記載の繊維強化プラスチックのリサイクル方法。
【発明の詳細な説明】
【技術分野】
【０００１】
この発明は、繊維強化プラスチックのリサイクル方法に関する。
【背景技術】
【０００２】
繊維強化プラスチック（以下、ＦＲＰという。）は、その優れた機械的物性と安定性から、ＦＲＰとモルタルを積層させた強化プラスチック複合材（以下、ＦＲＰＭという。）等の様々な工業用途を有している。その一方で、その機械的強度や樹脂中にガラス繊維や炭素繊維等の強化繊維を含有していること等に起因して、使用後の廃棄物処理やリサイクルが難しいという問題がある。
【０００３】
本願の発明者は、下記特許文献１に記載のように、ＦＲＰのリサイクル方法として過熱水蒸気に着目した。このリサイクル方法は、常圧で４００℃以下の比較的低温の過熱水蒸気を用いてＦＲＰを加熱処理し、強化繊維と樹脂成分を分離して、このＦＲＰから強化繊維をリサイクルするものである。
【先行技術文献】
【特許文献】
【０００４】
【特許文献１】特開２０１５−８９７号公報
【発明の概要】
【発明が解決しようとする課題】
【０００５】
特許文献１に係るリサイクル方法は、過熱水蒸気の温度を４００℃以下の比較的低温とすることにより、この処理に伴うエネルギー消費量を抑制するとともに、この処理の際に強化繊維の品質が劣化するのを防止している（特許文献１の段落０００７、００４８等参照）。その一方で、過熱水蒸気の温度が比較的低温であることに起因して、強化繊維に樹脂成分や添加フィラー成分が付着したままの状態となりやすく、リサイクルされた強化繊維の品質向上の点において改善すべき点が残されていた。
【０００６】
そこで、この発明は、高品質な強化繊維等を回収することを課題とする。
【課題を解決するための手段】
【０００７】
上記の課題を解決するため、この発明は、過熱水蒸気雰囲気中で繊維強化プラスチックを熱処理する第一熱処理工程と、前記第一熱処理工程で熱処理された前記繊維強化プラスチックを非過熱水蒸気雰囲気中で熱処理する第二熱処理工程と、前記第二熱処理工程中に熱処理された前記繊維強化プラスチックに超音波を付与する超音波工程と、を備えた繊維強化プラスチックのリサイクル方法を構成した。
【０００８】
このようにすると、第一熱処理工程後に強化繊維に付着したままの樹脂成分や添加フィラー成分を第二熱処理工程、及び、超音波工程で確実に除去することができ、高品質な強化繊維等を回収することができる。
【０００９】
前記構成においては、前記第一熱処理工程が、常圧下かつ２００〜４００℃の温度範囲内で行われるのが好ましい。
【００１０】
このようにすると、高温の水蒸気による強化繊維及び樹脂成分へのダメージを極力防止することができ、回収された強化繊維等の品質を一層高めることができる。
【００１１】
前記各構成においては、前記第二熱処理工程が、常圧下かつ４００〜６００℃の温度範囲内で行われるのが好ましい。
【００１２】
このようにすると、非過熱水蒸気の雰囲気中で、強化繊維や樹脂成分へのダメージを極力抑制しつつ、強化繊維に付着した樹脂成分や添加フィラー成分を確実に除去することができる。
【００１３】
前記各構成に係るリサイクル方法は、前記繊維強化プラスチックが、モルタル板と積層された繊維強化プラスチック複合材に対して適用できる。
【００１４】
繊維強化プラスチックとモルタルを積層した繊維強化プラスチック複合材は、機械的強度が特に優れている反面、繊維強化樹脂層とモルタル層が強固に一体化しており、リサイクルが難しいという問題がある。そこで、この繊維強化プラスチック複合材に対して上記のリサイクル方法を適用することによって、各層を容易に分離して、強化繊維等の構成材料を容易に回収することができる。
【発明の効果】
【００１５】
この発明では、常圧４００℃以下の過熱水蒸気雰囲気、及び、非過熱水蒸気雰囲気における熱処理を順次行うとともに、超音波を付与することによって、強化繊維に付着した樹脂成分及び添加フィラー成分を除去するリサイクル方法を構成した。この構成によると、熱処理による繊維強化プラスチックの構成材料へのダメージを防止しつつ、高品質な強化繊維等を回収することができる。
【図面の簡単な説明】
【００１６】
【図１】この発明に係る繊維強化プラスチックのリサイクル方法の手順を示す図
【図２】今回のリサイクル試験で用いたサンプルの形状を示す斜視図であって、（ａ）は繊維強化プラスチックの引抜品（引抜ＦＲＰ）、（ｂ）は繊維強化プラスチック複合材の板状品（板状ＦＲＰＭ）、（ｃ）は繊維強化プラスチック複合材の管状品（管状ＦＲＰＭ）、（ｄ）は繊維強化プラスチック複合材のプレス品（プレスＦＲＰＭ）
【図３】過熱水蒸気工程を行った後に、各層に分離した状態を示すレーザ顕微鏡写真であって、（ａ）は引抜ＦＲＰ、（ｂ）は板状ＦＲＰＭ、（ｃ）は管状ＦＲＰＭ、（ｄ）はプレスＦＲＰＭ
【図４】過熱水蒸気工程、追加加熱工程、及び、超音波工程を行った後に、各層から分離した成分を示すレーザ顕微鏡写真であって、（ａ）は引抜ＦＲＰ、（ｂ）は板状ＦＲＰＭ、（ｃ）は管状ＦＲＰＭ、（ｄ）はプレスＦＲＰＭ
【図５】繊維強化プラスチックから分離した強化繊維のレーザ顕微鏡写真であって、（ａ）は引抜ＦＲＰ、（ｂ）は板状ＦＲＰＭ、（ｃ）は管状ＦＲＰＭ、（ｄ）はプレスＦＲＰＭ
【図６】過熱水蒸気工程を行った後のＦＴ−ＩＲ分析結果を示す図
【図７】過熱水蒸気工程、追加加熱工程、及び、超音波工程を行った後のＦＴ−ＩＲ分析結果を示す図
【図８】過熱水蒸気工程を行った後の各層の熱重量分析結果を示す図であって、（ａ）は引抜ＦＲＰ、（ｂ）は板状ＦＲＰＭ、（ｃ）は管状ＦＲＰＭ、（ｄ）はプレスＦＲＰＭ
【図９】引抜ＦＲＰに対し過熱水蒸気工程を行った後のスチーム分解樹脂成分の１Ｈ−ＮＭＲ分析結果を示す図
【図１０】引抜ＦＲＰに対し過熱水蒸気工程を行った後のサイズ排除クロマトグラフィ分析結果を示す図
【発明を実施するための形態】
【００１７】
この発明に係る繊維強化プラスチック（以下、ＦＲＰという。）のリサイクル方法の手順を図１に示す。このリサイクル方法は、ＦＲＰ又はＦＲＰとモルタルを積層させた強化プラスチック複合材（以下、ＦＲＰＭという。）から、強化繊維（さらに、必要に応じて樹脂成分）を回収してリサイクルする際に適用される。このリサイクル方法は、第一熱処理工程（以下、過熱水蒸気工程という。）（ステップＳ１）、第二熱処理工程（以下、追加加熱工程という。）（ステップＳ２）、超音波工程 (ステップＳ３）、及び、強化繊維の回収工程（ステップＳ４）を有している。
【００１８】
過熱水蒸気工程は、過熱水蒸気雰囲気中で、ＦＲＰ（又はＦＲＰＭ）を熱処理する工程である。この過熱水蒸気は、１００℃の水蒸気を過熱水蒸気処理装置でさらに加熱することによって得られる。この過熱水蒸気は、ＦＲＰ又はＦＲＰＭ中の樹脂成分を加水分解する作用を有している。加水分解された樹脂成分（以下、スチーム分解樹脂成分という。）は、強化繊維やモルタルとの密着性が低下するため、スチーム分解樹脂成分と強化繊維との分離や、モルタルからのＦＲＰの分離を比較的容易に行うことができる。
【００１９】
この過熱水蒸気工程においては、２００〜４００℃の温度範囲内とした常圧の過熱水蒸気を用いるのが好ましい。過熱水蒸気の温度が２００℃よりも低いと、過熱水蒸気による樹脂成分の十分な加水分解作用を得ることが難しい。また、過熱水蒸気の温度が４００℃よりも高いと、反応性が高い過熱水蒸気の作用によって強化繊維がダメージを受け、高品質な強化繊維を回収できない虞がある。さらに、高温の過熱水蒸気を生成するのに大掛かりな過熱水蒸気処理装置が必要となり、コスト高となる問題もある。この過熱水蒸気工程の温度は、３００〜３８０℃の温度範囲とするとさらに好ましく、３３０〜３７０℃の温度範囲とすると一層好ましい。
【００２０】
追加加熱工程は、過熱水蒸気工程で熱処理されたＦＲＰ（又はＦＲＰＭ）を過熱水蒸気以外の雰囲気中（非過熱水蒸気雰囲気中）で熱処理する工程である。この追加加熱工程に先立って行われる過熱水蒸気工程では、過熱水蒸気の加水分解作用によって、スチーム分解樹脂成分と強化繊維との間の分離性が高まるが、強化繊維に付着したスチーム分解樹脂成分の除去が不十分となることも多い。この追加加熱工程において、過熱水蒸気工程によって生じたスチーム分解樹脂成分を追加加熱することによって、スチーム分解樹脂成分と強化繊維との密着性をさらに低下させることができ、スチーム分解樹脂成分と強化繊維との分離を一層容易に行うことができる。
【００２１】
この追加加熱工程は、４００〜６００℃の温度範囲内で行うのが好ましい。熱処理温度が４００℃よりも低いと、スチーム分解樹脂成分と強化繊維との密着性の低下効果が不十分となりやすい。また、熱処理温度が６００℃よりも高いと、強化繊維がダメージを受け、高品質な強化繊維を回収できない虞がある。さらに、高温の熱処理に伴って多くの電力を必要とするため、コスト高となる問題もある。この熱処理温度は、４５０〜５５０℃の温度範囲とするとさらに好ましく、４７０〜５３０℃の温度範囲とすると一層好ましい。
【００２２】
この追加加熱工程の熱処理雰囲気は、非過熱水蒸気雰囲気であれば特に限定されることはなく、大気、窒素等の不活性ガス雰囲気、酸素雰囲気等から適宜選択することができる。
【００２３】
超音波工程は、追加加熱工程中に熱処理されたＦＲＰ（又はＦＲＰＭ）に超音波を付与する工程である。追加加熱工程を行うことにより、強化繊維の表面に付着していたスチーム分解樹脂成分はその大部分が除去されるが、ＦＲＰ（又はＦＲＰＭ）に添加されていた添加フィラー成分（例えば炭酸カルシウム）が付着したままの状態となることがある。この添加フィラー成分は、強化繊維の表面に物理的に付着した状態となっている。
【００２４】
そこで、追加加熱工程に引き続いて超音波工程を行うことにより、強化繊維の表面に付着した添加フィラー成分を確実に除去することができ、高品質な強化繊維を回収することができる。この超音波工程は、例えば、超音波を伝達する媒体（例えば水）の中に強化繊維を浸漬し、所定の出力の超音波を付与することで行われる。この超音波工程は、追加加熱処理を行うための熱処理装置とは別の超音波洗浄装置等を用いて行うのが一般的なので、通常は追加加熱工程が完了した後に行なわれるが、この熱処理装置に超音波洗浄装置の機能を組み込むことが可能であれば、追加加熱工程と超音波工程を並行して行うようにしてもよい。
【００２５】
過熱水蒸気工程、追加加熱工程、及び、超音波工程が完了したら、スチーム分解樹脂成分、及び、添加フィラー成分が除去された強化繊維を回収する。
【００２６】
以下において、この発明に係るリサイクル方法を用いたＦＲＰ及びＦＲＰＭのリサイクルの実施例について説明する。
【００２７】
この実施例で用いたサンプルは次の通りである。各サンプルの形状を図２（ａ）〜（ｄ）に斜視図で示す。
（ａ）ガラス繊維強化プラスチック（引抜品）（以下、引抜ＦＲＰという。）
（ｂ）ガラス繊維強化プラスチック複合材（板状）（以下、板状ＦＲＰＭという。）
（ｃ）ガラス繊維強化プラスチック複合材（管状）（以下、管状ＦＲＰＭという。）
（ｄ）ガラス繊維強化プラスチック複合材（プレス品）（以下、プレスＦＲＰＭという。）
【００２８】
（ａ）の引抜ＦＲＰは、ガラス強化繊維で補強された板状の内部コアの表裏面に、樹脂を含浸したガラス強化繊維であるストランド層及び最外層を順次積層したものを引抜法によって成形したものであって、長辺方向の長さｘが約３０ｃｍ、長辺方向と直交する湾曲方向に沿う方向の長さｙが約１７ｃｍ、厚さｔが約１．５ｃｍのカット品を使用した。
【００２９】
（ｂ）の板状ＦＲＰＭは、モルタルコアの表裏面に、樹脂を含浸した多層マット及び最外層を順次積層したものであって、長辺方向の長さｘが約３０ｃｍ、短辺方向の長さｙが約１５ｃｍ、厚さｔが約１．９ｃｍのカット品を使用した。
【００３０】
（ｃ）の管状ＦＲＰＭは、モルタルコアの表裏面に、樹脂を含浸したストランド層及び最外層を順次積層したものであって、長辺方向の長さｘが約３０ｃｍ、短辺方向の長さｙが約２０ｃｍ、厚さｔが約０．９ｃｍのカット品を使用した。
【００３１】
（ｄ）のプレスＦＲＰＭは、モルタルコアの表裏面に、樹脂を含浸した多層マット及び最外層を順次積層したものであって、長辺方向の長さｘが約３０ｃｍ、短辺方向の長さｙが約２０ｃｍ、厚さｔが約０．９ｃｍのカット品を使用した。
【００３２】
なお、上記のサンプル形状は例示に過ぎず、処理設備の大きさ等に対応して、適宜変更することができる。
【００３３】
上記の各サンプルに対し、次の（１）〜（４）に示す工程を順次行った。
【００３４】
（１）過熱水蒸気工程
過熱水蒸気工程には、過熱水蒸気処理装置（直元工業製ＱＦ−５２００Ｃ）を用いた。この装置は、高温の過熱水蒸気を生成するスチーム加熱用と、オーブンを加熱するオーブン加熱用の二つの加熱装置を備えている。まず、オーブン加熱用の加熱装置で、オーブン内の温度を３５０℃に加熱した。そして、オーブン内の温度が３５０℃に到達した時点で過熱水蒸気をオーブン内に導入し、各サンプルに対し３時間熱処理を行った。各サンプルをオーブン内から取り出したら、送風ファンを用いて各サンプルに送風することで、急速に冷却した。冷却後に、各サンプルを層ごとに分離した。
【００３５】
（２）追加加熱工程
追加加熱工程には、電気炉（Ａｓ−Ｏｎｅ製ＭＭＦ−１）を用いた。この電気炉の温度を５００℃に加熱した上で、常圧の大気雰囲気下で各サンプル（各層）を１時間熱処理した。この熱処理後、各サンプル（各層）を室温まで冷却した。
【００３６】
（３）超音波工程
超音波工程には、超音波処理装置（三商製ＵＳ−１００）を用いた。この超音波工程においては、処理槽の中に水を入れ、その水に追加加熱工程後の強化繊維を浸漬し、その強化繊維に超音波を所定時間（数十秒〜数分程度）付与した。
【００３７】
（４）強化繊維の回収工程
超音波処理装置の洗浄槽から強化繊維を取り出し、その強化繊維を１０５℃に加熱したオーブン中で乾燥させ、この強化繊維を回収した。
【００３８】
また、上記の一連の工程の終了後、又は、途中工程の段階において、以下の（１）〜（６）に示す測定等を実施した。
【００３９】
（１）重量変化の測定
熱処理前、過熱水蒸気工程後、及び、追加加熱工程後の各サンプルの重量を一般的な重量秤を用いて測定した。
【００４０】
（２）表面形態の観察
表面形態の観察には、レーザ顕微鏡（キーエンス社製ＶＫ−Ｘ１００）を用いた。このレーザ顕微鏡は、深度方向の合成画像を生成する機能を有し、この合成画像から、チャー（炭化物）の生成状態、添加フィラーの残存状態、及び、強化繊維の表面清浄性の各評価を実施した。
【００４１】
（３）化学成分の評価
化学成分の評価には、フーリエ変換赤外分光装置（サーモサイエンティフィック社製Ｎｉｃｏｌｅｔ  ｉＺ１０）（以下、ＦＴ−ＩＲという。）を用いた。この評価に際しては、スペクトルを４００〜４０００ｃｍ−１の波数範囲とし、分解能４ｃｍ−１で１６回スキャンを行った。
【００４２】
（４）熱重量特性の評価
ＦＲＰ中の有機成分の熱重量特性の評価には、熱重量分析装置（セイコーインスツル製ＥＸＳＴＡＲ７２００）（以下、ＴＧＡという。）を用いた。各サンプル（５〜８ｍｇ）を直径５ｍｍのアルミニウム製のパンに載置し、４０〜５８０℃の温度範囲において、大気雰囲気下（昇温速度：１０、５、３℃／分）又は１００ｍＬ／分の窒素気流中（昇温速度：１０℃／分）で加熱したときの各サンプルの重量変化を測定した。
【００４３】
（５）可溶性有機成分の分析
可溶性有機成分の分析には、核磁気共鳴装置（日本電子製ＪＮＭ−ＥＣＰ５００ＦＴ−ＮＭＲ）（以下、ＮＭＲという。）を用い、１Ｈ及び１３Ｃ−ＮＭＲ測定を行った。この測定においては、テトラクロロエタン−ｄ２（ＴＣＥ−ｄ２）を溶媒として用い、テトラメチルシラン（ＴＭＳ）を標準サンプルとして用いた。ＮＭＲ分析用のサンプルとして、過熱水蒸気工程を行ったＦＲＰからクロロホルムを用いて抽出されたスチーム分解樹脂成分を用いた。
【００４４】
（６）分子量の分析
分子量の分析には、サイズ排除クロマトグラフィ装置（東ソー製ＴＯＳＯＨ  ＨＬＣ−８３２０ＧＰＣシステム）（以下、ＳＥＣという。）を用いた。カラムとして、ＴＯＳＯＨ  ＴＳＫ  Ｇｅｌ  Ｓｕｐｅｒ  ＨＭ−Ｍカラム（直線性範囲：１×１０３〜８×１０６、排除限界分子量４×１０８）、溶離液としてクロロホルム（０．６ｍＬ・ｍｉｎ―１）、検出器として屈折率計（ＲＩ）を用い、４０℃で測定を実施した。検量線は、１２種類の単分散の標準ポリスチレン（分子量Ｍｎ：５．８９×１０２〜１．１１×１０６の範囲）を用いて作成した。過熱水蒸気工程後の各サンプルから、クロロホルムを用いて可溶性有機成分を抽出し、回収された成分（約１０ｍｇ）を２ｍＬのクロロホルムで約２時間攪拌して可溶成分を溶解し、開孔径０．４５μｍのポリテトラフルオロエチレン製のメンブランフィルタを用いて濾過し、得られたろ液のＳＥＣ測定を行った。この測定で得られたＳＥＣプロファイルより、それぞれの抽出サンプルの数平均及び重量平均分子量（Ｍｎ及びＭｗ）を評価した。
【００４５】
以下において、各測定等の結果について説明する。
【００４６】
（１）重量変化の測定結果
各サンプルの熱処理前の重量、並びに、過熱水蒸気工程後、及び、追加加熱工程後の重量変化を調べたところ、いずれのサンプルにおいても過熱水蒸気工程後に重量減少することが確認された。これは、ＦＲＰ又はＦＲＰＭ中の樹脂成分が分解され、その一部が除去されたことを示している。特に、引抜ＦＲＰにおいて、過熱水蒸気工程後の重量減少が顕著であることも確認された。また、過熱水蒸気工程後に分離された各層の追加加熱工程後の重量減少は、最外層において相対的に大きいことが確認された。
【００４７】
（２）表面形態の観察結果
図３に過熱水蒸気工程後に各サンプルから分離した各層を、図４に過熱水蒸気工程、追加加熱工程、及び、超音波工程を行った後に、各層から分離した成分を、図５にＦＲＰから分離した強化繊維をそれぞれ示す。なお、図３から図５においては、いずれも（ａ）が引抜ＦＲＰ、（ｂ）が板状ＦＲＰＭ、（ｃ）が管状ＦＲＰＭ、（ｄ）がプレスＦＲＰＭをそれぞれ示している。
【００４８】
過熱水蒸気工程後においては、図３に示すように、分離した各層いずれも茶色や黒色に着色していた。この着色は、過熱水蒸気工程において、樹脂成分が加水分解されたスチーム分解樹脂成分やチャーであると考えられる。
【００４９】
なお、図３（ａ）中の（ｉ）は内部コア、（ｉｉ）はストランド層、（ｉｉｉ）は最外層を、図３（ｂ）中の（ｉ）は最外層、（ｉｉ）は多層マット、（ｉｉｉ）はモルタルコアを、図３（ｃ）中の（ｉ）は最外層下部、（ｉｉ）は上部ストランド層、（ｉｉｉ）は下部ストランド層、（ｉｖ）はモルタルコアを、図３（ｄ）中の（ｉ）は最外層下部、（ｉｉ）は上層マット、（ｉｉｉ）及び（ｉｖ）は上部マット上のモルタルコアをそれぞれ示している。
【００５０】
過熱水蒸気工程後に、追加加熱工程及び超音波工程（超音波工程は、モルタルコア以外に対して実施）を行うことにより、図４に示すように、強化繊維に付着していたスチーム分解樹脂成分やチャーが分解されるとともに、添加フィラー成分が除去され、高品質な白色の強化繊維（ガラス繊維）を回収することができた。
【００５１】
なお、図４（ａ）中の（ｉ）はストランド層、（ｉｉ）は内部コア、（ｉｉｉ）は最外層を、図４（ｂ）中の（ｉ）は最外層、（ｉｉ）は多層マット、（ｉｉｉ）はモルタルコアを、図４（ｃ）中の（ｉ）は最外層、（ｉｉ）はストランド層、（ｉｉｉ）はモルタルコアを、図４（ｄ）中の（ｉ）は最外層、（ｉｉ）はモルタルコアをそれぞれ示している。
【００５２】
ＦＲＰから分離した強化繊維は、図５（ａ）〜（ｄ）中の（ｉ）に示すように、全てのサンプルにおいて、過熱水蒸気工程後に、強化繊維の表面に茶色や黒色のスチーム分解樹脂成分やチャーが付着していた。これに対し、過熱水蒸気工程後に追加加熱工程及び超音波工程を行うことにより、図５（ａ）〜（ｄ）中の（ｉｉ）に示すように、スチーム分解樹脂成分、チャー、添加フィラー成分等の不要成分を除去して、高品質な強化繊維を得ることができた。
【００５３】
（３）化学成分の評価結果
ＦＲＰ（又はＦＲＰＭ）は、ガラス繊維等の強化繊維と、マトリックスとなる不飽和ポリエステル等の樹脂成分を基本原料としており、リサイクルに際しては、強化繊維だけでなく樹脂成分も回収するのが好ましい。そこで、過熱水蒸気工程における樹脂成分の変化の有無について評価した。
【００５４】
過熱水蒸気工程を行った後のＦＴ−ＩＲ分析結果を図６に示す。図６中の（ａ）は硬化前の不飽和ポリエステル樹脂、（ｂ）は減圧下で１０５℃に加熱してスチレン成分を除去した、硬化前の不飽和ポリエステル樹脂、（ｃ）は硬化後の不飽和ポリエステル樹脂、（ｄ）は引抜ＦＲＰに対し過熱水蒸気工程（３５０℃、１時間）を行った後にクロロホルムで抽出した成分のスペクトルである。（ｂ）以外のサンプルから、スチレンユニット由来の吸収バンド（３０８３、３０６０、及び、３０３０ｃｍ−１）が観測された。
【００５５】
また、全てのサンプルから、スチレンモノマー由来の吸収バンド（１６３０、９９２、及び、９１０ｃｍ−１）、芳香環由来の吸収バンド（９００ｃｍ−１以下）が多数観察された。過熱水蒸気工程後のスペクトル（ｄ）は、硬化後のスペクトル（ｃ）とほとんど差はなく、過熱水蒸気工程の温度が３５０℃で熱処理時間が１時間であれば、樹脂成分に大きな変化（ダメージ）は生じないと考えられる。
【００５６】
次に、上記の各サンプルの代表としての引抜ＦＲＰを用い、この発明に係るリサイクル方法の各工程を行った後のＦＴ−ＩＲ分析結果を図７に示す。図７中の（ａ）は硬化前の不飽和ポリエステル樹脂、（ｂ）は硬化後の不飽和ポリエステル樹脂、（ｃ）は引抜ＦＲＰ、（ｄ）は引抜ＦＲＰに対し３５０℃、１時間の過熱水蒸気工程を行ったもの、（ｅ）は引抜ＦＲＰに対し３５０℃、３時間の過熱水蒸気工程を行ったもの、（ｆ）は引抜ＦＲＰに対し３５０℃、３時間の過熱水蒸気工程、追加加熱工程、及び、超音波工程を行ったもののスペクトルである。
【００５７】
スチレンユニット由来の吸収バンド（３０８３、３０６０、及び、３０３０ｃｍ−１）が、硬化前の不飽和ポリエステル樹脂から１時間の過熱水蒸気工程を行ったサンプル（ａ〜ｄ）で観察された。これらの吸収バンドは、３時間の過熱水蒸気工程を行ったサンプルでは消失したが、エステル結合に由来する吸収バンド（１７３０ｃｍ−１）は残存していた。この吸収バンドは、有機成分の酸化物に起因するものと考えられる。この吸収バンドは、追加加熱工程及び超音波工程を行うことによって消失した。このことから、過熱水蒸気工程から超音波工程までの一連の工程を行うことによって、樹脂及び添加フィラー成分に起因する残留物は全て除去されるといえる。
【００５８】
（４）熱重量特性の評価結果
図８に過熱水蒸気工程（３５０℃、３時間）を行ったＦＲＰ（ＦＲＰＭ）から分離された各層の熱重量分析結果の微分曲線を示す。図８（ａ）は引抜ＦＲＰで、（ｉ）は最外層、（ｉｉ）はストランド層、（ｉｉｉ）は内部コア、図８（ｂ）は板状ＦＲＰＭで、（ｉ）は最外層、（ｉｉ）は第２マット層、（ｉｉｉ）はモルタルコア、図８（ｃ）は管状ＦＲＰＭで、（ｉ）は最外層、（ｉｉ）はストランド層、（ｉｉｉ）はモルタルコア、図８（ｄ）はプレスＦＲＰＭで、（ｉ）は最外層、（ｉｉ）はモルタルコアである。
【００５９】
窒素気流中では、３００〜５００℃の温度範囲で、単一のブロードピークが観察された。その一方で、大気雰囲気下では、昇温速度の低下に伴って、分解開始温度や微分曲線が最大となるピーク温度が低温側にシフトした。例えば、（ａ）引抜ＦＲＰと（ｃ）管状ＦＲＰＭの過熱水蒸気工程後のサンプルは、二以上の微分曲線ピークが観察された。低温側（２５０〜４５０℃）の第１ピークは小さくブロードであり、高温側（３８０〜５８０℃）の第２及び第３ピークはそれより大きいピークであった。モルタルコアは、最外層等とは異なるピーク形状を示した。
【００６０】
これらの結果は、過熱水蒸気工程後のＦＲＰ（ＦＲＰＭ）中に、有機物が残存していることを明確に示している。不飽和ポリエステル樹脂の大気下での熱分解特性に関する研究報告を考慮すると、この有機物の分解は約２００℃以上で開始し、加熱に伴ってチャーが発生し、４００℃以上でチャーの酸化が生じていると考えられる。また、過熱水蒸気工程後に残存する有機成分は、２５０〜４５０℃の温度範囲で熱分解して分解成分が揮発し、さらに、５００℃以上で酸化的分解が進行して、残存する有機成分が完全に除去されると推定される。
【００６１】
（５）可溶性有機成分の分析結果
図９に引抜ＦＲＰに対し過熱水蒸気工程を行った後のスチーム分解樹脂成分の１Ｈ−ＮＭＲ分析結果を示す。このスペクトルから、スチーム分解樹脂成分中の芳香環含有成分が、スチレンユニットとイソフタル酸ユニット構造であることが確認された。不飽和ポリエステル樹脂では５．２〜５．５ｐｐｍに観測されたメチンプロトンピークが、スチーム分解樹脂成分では４．２８ｐｐｍに観測されたことから、加水分解後のグリコール成分を含有していることが確認された。以上の分析の結果、クロロホルムで抽出されたスチーム分解樹脂成分は、硬化した不飽和ポリエステル樹脂が部分的に分解された可溶性成分であることが確認された。
【００６２】
（６）分子量の分析結果
図１０に引抜ＦＲＰに対し過熱水蒸気工程を行った後のサイズ排除クロマトグラフィ分析結果を示す。赤外検出（ＩＲ検出）により得られたプロファイルから求めた平均分子量は、Ｍｎ：２．７×１０５及びＭｗ：３．２×１０５、分子量分布Ｍｗ／Ｍｎ：１．１９であり、紫外検出（ＵＶ検出）により得られたプロファイルから求めた平均分子量は、Ｍｎ：１．７×１０５及びＭｗ：２．８×１０５、分子量分布Ｍｗ／Ｍｎ：１．６５であった。これらより、いずれも十分な分子量と狭い分子量分布を有するポリマーであることが確認された。
【００６３】
上記において説明した繊維強化プラスチックのリサイクル方法は全ての点で例示であって、高品質な強化繊維等を回収する、というこの発明の課題を解決し得る限りにおいて、新たな工程を加える等、適宜変更することができる。
【図１】
2020152784.tif 000003
【図２】
2020152784.tif 000004
【図３】
2020152784.tif 000005
【図４】
2020152784.tif 000006
【図５】
2020152784.tif 000007
【図６】
2020152784.tif 000008
【図７】
2020152784.tif 000009
【図８】
2020152784.tif 000010
【図９】
2020152784.tif 000011
【図１０】
2020152784.tif 000012